(57)【要約】【課題】  鉛フリーのソルダーペーストであって、機械的強度および耐熱性に優れた半田付け部分を得ることができ、かつリペア性に優れたものを提供する。【解決手段】  ソルダーペースト４は、ビスマスまたはビスマスを主成分とする合金からなる半田で構成され、固相線温度が２５０℃以上かつ液相線温度が３７０℃以下である、半田粉末５と、半田粉末５の固相線温度以上の温度において溶融するものであって、半田付け後に残留して、半田８の強度を補うように作用する、熱可塑性樹脂と、熱可塑性樹脂を溶解している溶剤を含むフラックス６とを含有する。半田付け後において、半田付け物品１の構成部品２および３は、半田８によって半田付けされながら、半田８は、ソルダーペースト４の残渣としての熱可塑性樹脂９によって覆われることによって、その強度が補われている。【選択図】  図１
2005297011.tif 000002
【特許請求の範囲】
【請求項１】
ビスマスまたはビスマスを主成分とする合金からなる半田で構成され、固相線温度が２５０℃以上かつ液相線温度が３７０℃以下である、半田粉末と、
前記半田粉末の固相線温度以上の温度において溶融するものであって、半田付け後に残留して、前記半田の強度を補うように作用する、熱可塑性樹脂と、
フラックスと
を含有する、ソルダーペースト。
【請求項２】
前記ビスマスを主成分とする合金は、ビスマス−銅系合金、ビスマス−銀系合金、ビスマス−アンチモン系合金またはビスマス−亜鉛系合金である、請求項１に記載のソルダーペースト。
【請求項３】
前記熱可塑性樹脂は、ポリアミド、ポリスチレン、ポリメタクリル、ポリカーボネートまたはセルロース系樹脂である、請求項１に記載のソルダーペースト。
【請求項４】
前記熱可塑性樹脂は、当該ソルダーペースト中において、１０〜５０重量％含有する、請求項１ないし３のいずれかに記載のソルダーペースト。
【請求項５】
請求項１ないし４のいずれかに記載のソルダーペーストを用いて半田付けされた、半田付け物品であって、少なくとも２個の構成部品を備え、２個の前記構成部品の各々の金属部分が、固相線温度が２５０℃以上かつ液相線温度が３７０℃以下のビスマスまたはビスマスを主成分とする合金からなる半田によって半田付けされていて、当該半田付け部分における半田は、前記ソルダーペーストの残渣としての熱可塑性樹脂によって覆われることによって、その強度が補われている、半田付け物品。
【発明の詳細な説明】
【技術分野】
【０００１】
この発明は、鉛を実質的に含有しないソルダーペーストおよびそれを用いて半田付けされた部分を有する半田付け物品に関するもので、特に、ソルダーペーストの組成についての改良に関するものである。
【背景技術】
【０００２】
半田付けをすべき部分に予め半田を付与しておき、この半田を加熱することによって溶融させて半田付けを行なう方法として、リフローソルダリングが知られている。このリフローソルダリングにおいて、半田は、ソルダー（半田）ペーストの状態で用いられる。
【０００３】
ソルダーペーストは、通常、半田（ソルダー）粉末をフラックスに懸濁させたものであり、必要に応じて、これら両者の分離を防ぎ、また、ペーストに粘性、チクソトロピー性、印刷性などを付与するため種々の成分が添加されている。
【０００４】
他方、半田粉末を構成する半田としては、古くから錫−鉛系合金からなるものが用いられてきたが、近年、環境問題等を配慮して、鉛を含まない半田すなわち鉛フリー半田の開発および使用が進みつつある。
【０００５】
従来、鉛フリー半田としては、たとえば、Ｓｎ−３Ａｇ−０．５Ｃｕ、Ｓｎ−３．５Ａｇ、Ｓｎ−０．７５Ｃｕ等の半田が用いられている。これらの鉛フリー半田は、その液相線温度が２２０℃程度である。そして、半田付け温度は、この液相線温度より３０℃程度高い温度、すなわち２５０℃程度の温度が適当とされている。
【０００６】
したがって、上述のような半田と併用する半田、たとえば、上述のような半田がプリント基板やセラミック基板などの配線基板上に搭載される電子部品の実装のための半田付けにおいて用いられるとき、上記電子部品を構成するために施される半田付けのための半田は、２５０℃程度の温度以上の固相線温度を有していることが必要である。すなわち、電子部品を配線基板上に実装するための半田付け時の温度である２５０℃程度の温度において、電子部品を構成するために施された半田付けのための半田が溶融しないようにするため、この後者の半田の固相線温度は、２５０℃程度の温度以上であることが要求される。
【０００７】
上述のような２５０℃程度の温度以上の固相線温度を有する鉛フリー半田として、たとえば特開２００１−３５３５９０号公報（特許文献１）では、ビスマスを主成分とし、固相線温度が２５０℃程度以上であって液相線温度が３２０℃程度以下の、耐熱性に優れた鉛フリーのビスマス系半田が開示されている。
【０００８】
また、固相線温度が２５０℃を超える可能性のある鉛フリー半田が、特開２００３−２１１２８９号公報（特許文献２）にも記載されている。この特許文献２では、より具体的には、芯材としての銅またはニッケルの粉末と、これら銅またはニッケルと金属間化合物を作る錫または錫−ビスマス合金の粉末と、熱硬化性樹脂または熱可塑性樹脂とを含有し、比較的低温で半田付けを実施でき、信頼性の高い電気的な接続および機械的強度の高い接合を可能にする、導電性接合材料（ソルダーペースト）が開示されている。
【０００９】
この特許文献２では、芯材としての銅粉末と錫−ビスマス合金粉末との組み合わせの場合、半田付け時の加熱により、錫−ビスマス合金中の錫成分が芯材としての銅に拡散して銅−錫金属間化合物を作り、錫−ビスマスがビスマス単相に近い組成になり、半田付け部分の溶融温度がビスマスの融点に近づき、２５０℃を超えるとされている。
【特許文献１】特開２００１−３５３５９０号公報
【特許文献２】特開２００３−２１１２８９号公報
【発明の開示】
【発明が解決しようとする課題】
【００１０】
しかしながら、上述した特許文献１および２の各々に記載の半田またはソルダーペーストには、次のような問題がある。
【００１１】
まず、特許文献１に記載されたビスマス系半田は、機械的に脆いという欠点を有している。
【００１２】
他方、特許文献２に記載の半田については、前述した銅−錫金属間化合物の生成度合いは、半田付け時の加熱条件に大きく依存し、半田付け後に未拡散・未反応の錫成分が残留し、結果として、この残留錫−ビスマス合金のため、半田付け部分の溶融温度が２５０℃未満に留まる場合があるという問題を有している。すなわち、ビスマス単体では２７０℃の融点を示すが、これに錫がたとえば０．１重量％混入するだけで、１３９℃の低融点共晶が生じることが知られていて、耐熱性を必要とする場面での使用には問題がある。
【００１３】
また、特許文献２に記載のソルダーペーストによって半田付けを一旦施した後、半田を溶融させて半田付け部分を分離し、再び半田付けを行なうといったリペア（修復）処理は、まず、ソルダーペーストが熱硬化性樹脂を含有している場合には不可能である。他方、ソルダーペーストが熱可塑性樹脂を含有する場合においても、半田付け時に生成される銅−錫金属間化合物（Ｃｕ6 Ｓｎ5 、Ｃｕ3 Ｓｎなど）の溶融温度が４００〜６００℃と高いため、電子部品またはこれを構成する細部品を損傷または劣化させずに、リペア処理を行なうことは実質上不可能である。
【００１４】
そこで、この発明の目的は、機械的強度および耐熱性に優れた半田付け部分が安定して得られ、また、リペア性に優れた、鉛フリーのソルダーペーストを提供しようとすることである。
【００１５】
この発明の他の目的は、上述のソルダーペーストを用いて半田付けされた、半田付け物品を提供しようとすることである。
【課題を解決するための手段】
【００１６】
この発明に係るソルダーペーストは、半田粉末とフラックスとを含有するものであるが、上述した技術的課題を解決するため、次のような構成を備えることを特徴としている。
【００１７】
すなわち、半田粉末は、ビスマスまたはビスマスを主成分とする合金からなる半田で構成され、固相線温度が２５０℃以上かつ液相線温度が３７０℃以下であることを特徴としている。さらに、この発明に係るソルダーペーストは、半田粉末の固相線温度以上の温度において溶融するものであって、半田付け後に残留して、上記半田の強度を補うように作用する、熱可塑性樹脂を含有することを特徴としている。
【００１８】
この発明に係るソルダーペーストにおいて、上述のビスマスを主成分とする合金としては、好ましくは、ビスマス−銅系合金、ビスマス−銀系合金、ビスマス−アンチモン系合金またはビスマス−亜鉛系合金が用いられる。
【００１９】
また、熱可塑性樹脂としては、好ましくは、ポリアミド、ポリスチレン、ポリメタクリル、ポリカーボネートまたはセルロース系樹脂が用いられる。
【００２０】
また、ソルダーペースト中において、熱可塑性樹脂は、１０〜５０重量％含有することが好ましい。
【００２１】
この発明は、また、上述のこの発明に係るソルダーペーストを用いて半田付けされた、半田付け物品にも向けられる。この発明に係る半田付け物品は、少なくとも２個の構成部品を備え、２個の構成部品の各々の金属部分が、固相線温度が２５０℃以上かつ液相線温度が３７０℃以下のビスマスまたはビスマスを主成分とする合金からなる半田によって半田付けされていて、当該半田付け部分における半田は、ソルダーペーストの残渣としての熱可塑性樹脂によって覆われることによって、その強度が補われていることを特徴としている。
【発明の効果】
【００２２】
この発明によれば、まず、固相線温度が２５０℃以上の半田粉末を含有し、また、この半田粉末の固相線温度以上の温度において溶融する熱可塑性樹脂を含有しているので、耐熱性に優れた半田付け部分を得ることができ、前述した液相線温度が２２０℃程度のＳｎ−３Ａｇ−０．５Ｃｕ等の鉛フリー半田と問題なく併用することができる。
【００２３】
また、半田粉末の液相線温度が３７０℃以下でありかつ熱可塑性樹脂を含有しているので、優れたリペア性を与えることができる。なお、半田粉末の液相線温度が３７０℃を超える場合、半田付け温度を液相線温度より３０℃程度高い温度としたとき、半田付け温度が４００℃を超えることになる。このように、半田付け温度が４００℃を超えると、いかに耐熱性のある電子部品であっても、熱によって、損傷あるいは劣化してしまう。そのため、半田付け温度、さらにはリペア処理での再半田付け温度を４００℃までの温度に抑える必要があり、したがって、半田粉末の液相線温度は、上述したように、３７０℃以下に限定される。
【００２４】
また、半田付け後において、熱可塑性樹脂は、半田を覆い、半田の強度を補うように作用するので、機械的強度に優れた半田付け部分を得ることができる。
【００２５】
また、この発明に係るソルダーペーストは、熱可塑性樹脂を含有している。この熱可塑性樹脂は、半田付け時において流動性を有しているため、半田粉末の凝集、すなわち、加熱によって半田粉末が溶融し、これらが集合して一体化することが阻害されることはない。なお、上述したような半田粉末の凝集を阻害せず、かつ前述したようなリペア性を阻害しない程度の量であれば、ソルダーペーストに熱硬化性樹脂が含有されることを妨げるものではない。
【００２６】
また、ビスマスまたはビスマスを主成分とする合金の線膨張率は比較的低く、セラミックの線膨張率により近づけることができるため、この発明に係るソルダーペーストを、アルミナ等からなるセラミック基板上に搭載される電子部品の実装のための半田付けにおいて用いると、線膨張率の差によって半田付け時に生じる応力が原因となるセラミック基板のクラックを生じさせにくくすることができる。
【００２７】
この発明に係るソルダーペーストにおいて、半田粉末を構成する半田は、ビスマスまたはビスマスを主成分とする合金からなるものであるが、ビスマスを主成分とする合金が、ビスマス−銅系合金、ビスマス−銀系合金、ビスマス−アンチモン系合金またはビスマス−亜鉛系合金であるとき、鉛フリーのソルダーペーストを実現することができる。また、錫などの低融点共晶を形成する金属が存在しないようにすることができるので、半田付け部分において２５０℃以上の耐熱性を確保することができる。
【００２８】
また、この発明に係るソルダーペーストにおいて、熱可塑性樹脂の含有率が１０〜５０重量％に選ばれると、半田付け部分において、十分な電気的導通を確保しながら、熱可塑性樹脂による補強作用を十分に働かせることができる。なお、熱可塑性樹脂の含有率が１０重量％未満の場合には、補強作用が十分でなく、他方、５０重量％を超えると、半田付け部分において、半田粉末が十分に凝集せず、十分な電気的導通を確保できない可能性がある。
【発明を実施するための最良の形態】
【００２９】
図１は、この発明の一実施形態によるソルダーペーストを用いて半田付けされる半田付け物品を一般化して図示した断面図であり、（ａ）は、ソルダーペースト付与後かつ半田付け前の状態を示し、（ｂ）は、半田付け後の状態を示している。
【００３０】
図１に示すように、半田付け物品1 は、2 個の構成部品２および３を備えている。これら構成部品２および３は金属から構成される。半田付け物品１は、図１（ａ）に示すように、２個の構成部品２および３間にソルダーペースト４を付与し、リフローソルダリングを適用することによって、図１（ｂ）に示すように、構成部品２および３を互いに半田付けした構造を有している。
【００３１】
ソルダーペースト４は、図１（ａ）に図解的に示すように、半田粉末５とフラックス６とを含有している。フラックス６には、熱可塑性樹脂が含有される。
【００３２】
より詳細には、上述の半田粉末は、ビスマスまたはビスマスを主成分とする合金からなる半田で構成される。半田粉末５は、固相線温度が２５０℃以上かつ液相線温度が３７０℃以下である。上述したビスマスを主成分とする合金としては、たとえば、ビスマス−銅系合金、ビスマス−銀系合金、ビスマス−アンチモン系合金またはビスマス−亜鉛系合金が用いられる。
【００３３】
なお、上述のようなビスマスを主成分とする合金において、固相線温度が２５０℃以上かつ液相線温度が３７０℃以下となる組成は、ビスマス−銅系合金では銅が０．０１〜０．８重量％程度、ビスマス−銀系合金では銀が０．０１〜１２重量％程度、ビスマス−アンチモン系合金ではアンチモンが０．０１〜１３重量％程度、ビスマス−亜鉛系合金では亜鉛が０．０１〜０．１重量％程度である。また、ビスマスの融点は２７１℃であるため、ビスマス単相の場合にも、固相線温度が２５０℃以上かつ液相線温度が３７０℃以下という条件を満足する。
【００３４】
フラックス６は、通常のとおり、ロジン系成分とチクソトロピー性付与剤と活性剤（有機酸）と溶剤とを含有している。熱可塑性樹脂は、フラックス６に含有される上述の溶剤によって溶解された状態でフラックス６中に存在している。
【００３５】
フラックス６中に存在している熱可塑性樹脂は、上述した半田粉末の固相線温度以上の温度において溶融するものである。このような熱可塑性樹脂としては、たとえば、ポリアミド、ポリスチレン、ポリメタクリル、ポリカーボネートまたはセルロース系樹脂が有利に用いられる。また、熱可塑性樹脂は、ソルダーペースト４中において、１０〜５０重量％含有することが好ましい。
【００３６】
図１（ａ）に示すように、構成部品２および３間にソルダーペースト４を配置した状態でリフローソルダリングが実施され、その結果、図１（ｂ）に示すような半田付け後の状態が得られる。リフローソルダリングでは、半田粉末５の液相線温度より３０℃程度高い温度が付与される。半田付け後には、図１（ｂ）に示すように、半田付け部分７において、半田８が構成部品２および３を互いに接合する状態で存在するとともに、半田８を覆うように熱可塑性樹脂９が存在している。
【００３７】
ここで、半田８は、半田粉末５から得られたもので、半田粉末５と同様、固相線温度が２５０℃以上かつ液相線温度が３７０℃以下のビスマスまたはビスマスを主成分とする合金からなるものである。また、熱可塑性樹脂９は、ソルダーペースト４に含有されていた熱可塑性樹脂が半田付け後に残留したもので、このソルダーペースト４の残渣としての熱可塑性樹脂９は、半田８の強度を補うように作用する。
【００３８】
ソルダーペースト４中において、前述したように、熱可塑性樹脂は１０〜５０重量％含有することが好ましい。熱可塑性樹脂の含有率が１０重量％未満の場合には、上述した補強作用が十分でなく、他方、５０重量％を超えると、半田付け部分７において半田粉末５が凝集せず、半田５による電気的導通を十分に確保できないことがあるためである。
【００３９】
このようにして、半田付け部分７において、優れた機械的強度および耐熱性を与えることができる。また、半田付け物品１をリペア処理する場合には、たとえば、半田８の液相線温度より３０℃程度高い温度を加えればよい。これによって、半田８が溶融しかつ熱可塑性樹脂９が軟化するので、構成部品２および３を容易に分離することができる。
【００４０】
図２は、この発明によるソルダーペーストを用いて半田付けされる半田付け物品の一具体例としての貫通コンデンサ１１を示す断面図である。
【００４１】
貫通コンデンサ１１は、金属からなる貫通端子１２を備え、貫通端子１２のまわりには、円筒状のセラミック誘電体１３が配置される。セラミック誘電体１３の内周面上には、内面電極１４が形成され、同じく外周面上には、外面電極１５が形成される。そして、貫通端子１２と内面電極１４とが、この発明に係るソルダーペーストを用いて、リフローソルダリングによって半田付けされる。この半田付けの結果、貫通端子１２と内面電極１４とが半田１６によって互いに接合された状態となるとともに、ソルダーペーストの残渣としての熱可塑性樹脂１７は、半田１６を覆う状態となって、半田１６の強度を補うように作用する。
【００４２】
上述のような貫通コンデンサ１１において構成される半田付け部分での半田１６は、２５０℃以上の固相線温度を有しているので、液相線温度が２２０℃程度の半田と併用することができる。たとえば、貫通コンデンサ１１を、プリント基板、セラミック基板等の配線基板に実装する際、外面電極１５または貫通端子１２に対して実施される半田付けにおいて、前述したような液相線温度が２２０℃程度のＳｎ−３Ａｇ−０．５Ｃｕ、Ｓｎ−３．５Ａｇ、Ｓｎ−０．７５Ｃｕ等の鉛フリー半田を用い、これらの半田付け時において２５０℃程度の温度を適用することができる。
【００４３】
なお、この発明に係るソルダーペーストは、貫通コンデンサ１１以外の用途にも適用することができる。たとえば、多層セラミック基板およびその上に搭載されるチップ部品のような搭載部品を備えるモジュール部品において、多層セラミック基板と搭載部品との半田付けにおいても、この発明に係るソルダーペーストを用いれば、このモジュール部品をマザーボード上に実装するとき、液相線温度が２２０℃程度の鉛フリー半田を用いることができる。
【００４４】
また、この発明に係るソルダーペーストは、上述のような２度の半田付けを行なう場合における１度目の半田付けにおいて有利に適用されることができるが、これに限らず、たとえば、電子機器の使用時に発熱により高温となる電子部品の配線基板等への半田付け、あるいは高温となる電子部品を構成するために施される半田付けにおいても有利に適用されることができる。
【００４５】
次に、この発明に係るソルダーペーストの特定の実施例について、その特性を評価するために実施した実験例について説明する。
【００４６】
この発明の範囲内の実施例としてのソルダーペーストとして、Ｂｉ−０．５Ｃｕ［重量％］からなる半田粉末と熱可塑性樹脂を含有するフラックスとを重量比で８０：２０の割合で混合したものを用意した。ここで、Ｂｉ−０．５Ｃｕからなる半田粉末としては、粒径が２０〜４０μｍの球形粉末を用いた。また、熱可塑性樹脂としては、熱可塑性ポリアミドを用い、フラックスとしては、ロジン系成分とチクソトロピー性付与剤と活性剤とを含有する従来のものを用い、溶剤として、ポリアミドを溶解させ得るＮ−メチル−２−ピロリドンを用いた。
【００４７】
また、上記実施例に係るソルダーペースト中に含有されるＢｉ−０．５Ｃｕからなる半田粉末について、ＤＳＣ（Differential Scanning Calorimetry ；示差走査熱量測定法）による測定を行ない、ＤＳＣ曲線を求めた。その結果が図３に示されている。図３に示すように、Ｂｉ−０．５Ｃｕからなる半田の固相線温度は２７０℃であり、液相線温度は２７３℃であった。
【００４８】
また、上記実施例に係るソルダーペースト中に用いたＢｉ−０．５Ｃｕからなる半田の機械的特性を調べるため、固相状態での線膨張率および凝固時の体積変化率をそれぞれ測定した。線膨張率については、ＴＭＡ（Thermomechanical Analysis ；熱機械分析法）によって求めた。また、体積変化率については、Ｖ＝（Ｘ−Ｙ）／Ｘの式から算出した。なお、Ｘは固相線温度における体積であり、Ｙは液相線温度における体積である。
【００４９】
他方、比較例１および２として、それぞれ、Ｓｎ−３．５ＡｇおよびＳｎ−５０Ｐｂからなる半田についても、実施例の場合と同様の方法によって、線膨張率および体積変化率を求めた。
【００５０】
これらの結果が表１に示されている。
【００５１】
【表１】
2005297011.tif 000003
【００５２】
表１に示すように、実施例は、線膨張率および体積変化率の絶対値のいずれに関しても、比較例１および２のいずれよりも低い値を示している。特に、線膨張係数について見たとき、実施例は、比較例１および２の各々と比較して、より小さく、セラミック基板の線膨張率（たとえば、ＢａＴｉＯ3 からなるセラミック基板の場合には０．４×１０-5Ｋ-1）により近くなる。したがって、実施例に係るソルダーペーストを用いることにより、半田付け時のセラミック基板あるいは半田付け部分のクラック発生を抑えることができる。
【００５３】
次に、純度９９．９％以上であって、平面寸法が１５ｍｍ×１５ｍｍでありかつ厚さが０．２ｍｍの無酸素銅板を用意し、その上に、口径２ｍｍ×２ｍｍであって厚さ０．２ｍｍのメタルマスクを介して、前述のように用意された実施例に係るソルダーペーストを付与した。そして、ソルダーペースト上に、Ｎｉ／Ａｕめっきを施した黄銅からなるもので、１２ｍｍ×１２ｍｍ×１ｍｍの寸法を有する金属端子を配置し、これに対して、リフロー炉を想定したホットプレートによる加熱を行ない、無酸素銅板に金属端子が半田付けされた試料を得た。なお、ホットプレートによる加熱は、固相線温度より３０℃高い温度すなわち３００℃の温度で３０秒間行なった。
【００５４】
次に、上述のようにして得られた試料について、無酸素銅板を固定しながら、金属端子を２０ｍｍ／分の速度で上方に引っ張り、金属端子が無酸素銅板から離れた時点で付与されていた引っ張り力を引っ張り強度として求めた。
【００５５】
他方、比較例３として、用いたソルダーペースト中に熱可塑性樹脂を含有させないことを除いて、実施例に係るソルダーペースト同様の組成を有するソルダーペーストを用意した。そして、この比較例３に係るソルダーペーストについても、実施例の場合と同様の方法によって、引っ張り強度を評価した。
【００５６】
これらの結果が表２に示されている。
【００５７】
【表２】
2005297011.tif 000004
【００５８】
表２に示すように、実施例によれば、比較例３と比較して、３〜４倍の引っ張り強度を有している。このことから、ビスマス系合金からなる半田の欠点である低強度は、熱可塑性樹脂によって克服されていることがわかる。
【図面の簡単な説明】
【００５９】
【図１】この発明の一実施形態によるソルダーペースト４を用いて半田付けされる半田付け物品１を一般化して図示した断面図であり、（ａ）は、ソルダーペースト４付与後かつ半田付け前の状態を示し、（ｂ）は、半田付け後の状態を示している。
【図２】この発明に係るソルダーペーストを用いて半田付けされる半田付け物品の一具体例としての貫通コンデンサ１１を示す断面図である。
【図３】この発明に係るソルダーペーストの特定の実施例に含まれる半田粉末について求めたＤＳＣ曲線を示す図である。
【符号の説明】
【００６０】
１  半田付け物品
２，３  構成部品
４  ソルダーペースト
５  半田粉末
６  フラックス
７  半田付け部分
８，１６  半田
９，１７  熱可塑性樹脂
１２  貫通端子
１４  内面電極
【図１】
2005297011.tif 000005
【図２】
2005297011.tif 000006
【図３】
2005297011.tif 000007